(57)【要約】【課題】回路チップがその表面に配置された後に回路チップを内部に押圧することによって容易に精度良く埋め込ませることのできる回路基板の製造方法と、回路基板を提供する。【解決手段】回路チップが配置された箇所以外を前記回路チップの配置前または配置後に選択的に硬化可能な未硬化層から構成し、該未硬化層はその表面に配置された回路チップが押圧されると該回路チップを内部に埋め込ませることができる軟性を有するシートを回路基板シートとして用いる。この回路基板の製造方法は、回路チップを内部に精度良く埋め込むことができ、簡易かつ精度良く、回路基板を製造できる。【選択図】        図５
2008177370.tif 000002
【特許請求の範囲】
【請求項１】
回路チップを回路基板シートの内部に埋め込む回路基板の製造方法であって、
前記回路基板シートは前記回路チップが配置された箇所以外を前記回路チップの配置前または配置後に選択的に硬化可能な未硬化層から構成され、該未硬化層はその表面に配置された回路チップが押圧されると該回路チップを回路基板シートの内部に埋め込ませることができる軟性を有する回路基板の製造方法。
【請求項２】
前記回路基板シートの未硬化層が前記回路チップの厚みを超える厚みに形成されていることを特徴とする請求項１に記載の回路基板の製造方法。
【請求項３】
前記未硬化層が活性エネルギー線硬化性樹脂から構成されていることを特徴とする請求項１または２に記載の回路基板の製造方法。
【請求項４】
活性エネルギー線の照射により硬化可能な未硬化層を有する回路基板シートの前記未硬化層の表面に回路チップを配置し、該回路チップを押圧して前記回路チップを前記未硬化層内に埋め込む回路チップ埋め込み工程と、
前記回路チップを埋め込んだ回路基板シートに活性エネルギー線を照射して該回路基板シートを硬化させて回路チップを埋め込んでなる回路基板を得る回路基板シート硬化工程と、
を有することを特徴とする回路基板の製造方法。
【請求項５】
前記未硬化層の表面に回路チップを配置する前に、選択的に活性エネルギー線を遮蔽するマスクを前記未硬化層の表面に貼合し、前記マスクを貼合した側から前記未硬化層に活性エネルギー線を照射することにより、未硬化部と硬化部とを選択的に形成し、その後、回路チップを前記未硬化部の表面に配置することを特徴とする請求項４に記載の回路基板の製造方法。
【請求項６】
前記未硬化層の表面に回路チップを配置する前に、選択的に開口部を設けた孔開き剥離シートを前記未硬化層の上に貼合し、活性エネルギー線を前記未硬化層に照射することにより、未硬化部と硬化部とを選択的に形成し、その後、回路チップを前記未硬化部の表面に配置することを特徴とする請求項４に記載の回路基板の製造方法。
【請求項７】
前記未硬化層の表面に回路チップを配置した後に、該未硬化層の回路チップが配置された側から該未硬化層に活性エネルギー線を照射することにより、未硬化部と硬化部とを選択的に形成し、その後、回路チップを押圧して前記回路チップを前記未硬化層内に埋め込むことを特徴とする請求項４に記載の回路基板の製造方法。
【請求項８】
請求項４〜７のいずれか１項に記載の回路基板の製造方法により得られた回路基板。
【発明の詳細な説明】
【技術分野】
【０００１】
本発明は、回路チップがその表面に配置された後に回路チップを内部に押圧することによって容易に精度良く埋め込ませることのできる回路基板の製造方法および該回路基板の製造方法を用いて得られた回路基板に関するものである。
【背景技術】
【０００２】
液晶ディスプレイ、有機ＥＬディスプレイ等のディスプレイを構成する回路基板には、ディスプレイの各画素を制御するための微小電子デバイスが配置されるとともに、各微小電子デバイスの入出力信号を伝達する回路が形成されている。従来、この回路基板においては、微小電子デバイスは、ガラス製の回路基板上に直接その場で作製することにより、配置されている。すなわち、ガラス基板上に、ＣＶＤ（化学気相堆積）法などの真空技術を用いて、絶縁膜、半導体膜などを順次に積層し、これらの堆積膜に、半導体集積回路の作製工程と同様の工程を適用して、薄膜トランジスタ（ＴＦＴ）などの微小電子デバイスを形成している。これらの微小電子デバイスは、各画素の近傍に形成され、各画素のオン、オフ、濃淡などの制御を行って、ディスプレイ上の画像形成を実現している。
【０００３】
近年、ディスプレイに対して４０インチ〜１００インチという大画面化が望まれ、市販されるに至っているが、前述のガラス基板と真空技術を用いた多段階工程を要する回路基板作製方法がネックとなり、コストの削減が困難となっている。大画面ディスプレイが広く用いられるためには、コスト削減が必須であり、大画面ディスプレイの製造コストを低減可能な回路基板の製造方法が模索されている。
【０００４】
大画面ディスプレイに対する前述のコスト削減の要望に対して、最近、新たな技術が提案されている（特許文献１）。この特許文献１に開示の技術は、微小電子デバイスとして別途作製した回路チップを用い、回路基板として安価で軽量なプラスチック基板を用い、印刷技術を適用して前記回路チップを前記プラスチック基板上に配置するとともに回路を製造することにより、大画面ディスプレイを安価に提供可能とする技術である。
【０００５】
【特許文献１】特開２００３−２４８４３６号公報
【発明の開示】
【発明が解決しようとする課題】
【０００６】
前記特許文献１に開示の技術においては、プラスチック基板上の所要位置に回路チップを配置するための穴を予め空けておく。一方では、回路チップの表面に磁気に感応するニッケル膜を積層しておく。これらニッケル膜を有する所要数の回路チップを所定のパターンに従って磁気的に吸着し、これら回路チップを一度に前記プラスチック基板上の穴に嵌め込み、配線パターンを形成する。
【０００７】
前記従来の技術では、プラスチック基板上に回路チップを配置させ、埋め込むための穴を予め空けておく必要がある。この埋め込み穴のサイズを回路チップのサイズより大きくすればする程、回路チップの配置作業は楽になるが、その一方では回路基板上に配置される回路チップの取り付け位置精度が低下することになる。逆に前記埋め込み穴のサイズを回路チップのサイズに近づければ、基板上の回路チップの取り付け位置の精度が高くなるが、その一方では回路チップの配置作業、すなわち、埋め込み穴への回路チップの填め込み作業が難しくなる。
【０００８】
本発明は、上記事情に鑑みてなされたものであって、その課題は、基板に回路チップの埋め込み穴を形成することなく回路チップを、容易かつ正確に、配置し埋め込めせることができる回路基板の製造方法、および該回路基板の製造方法を用いて得られた回路基板を提供することにある。
【課題を解決するための手段】
【０００９】
前記課題を解決するために、本発明者らは、鋭意検討を重ねて本発明に到った。すなわち、本発明にかかる回路基板の製造方法は、回路チップを内部に埋め込む回路基板の製造方法であって、回路基板シートが前記回路チップが配置された箇所以外を前記回路チップの配置前または配置後に選択的に硬化可能な未硬化層から構成され、該未硬化層はその表面に配置された回路チップが押圧されると該回路チップを内部に埋め込ませることができる軟性を有することを特徴とする。
【００１０】
本発明の回路基板の製造方法において、回路基板シートを構成する前記未硬化層は、前記回路チップの厚みを超える厚みに形成されていることが好ましい。
【００１１】
前記未硬化層を形成する材料としては、未硬化部と硬化部とを選択的に形成できる材料であれば、いかなるものでも良いが、未硬化部と硬化部の選択形成が容易かつ正確に行えることから活性エネルギー線により硬化可能な活性エネルギー線硬化性樹脂が好適である。
【００１２】
また、本発明の回路基板の製造方法は、活性エネルギー線の照射により硬化可能な未硬化層を有する回路基板シートの前記未硬化層の表面に回路チップを配置し、該回路チップを押圧して前記回路チップを前記未硬化層内に埋め込む回路チップ埋め込み工程と、前記回路チップを埋め込んだ回路基板シートに活性エネルギー線を照射して該回路基板シートを硬化させて回路チップを埋め込んでなる回路基板を得る回路基板シート硬化工程と、を有することを特徴とする。
【００１３】
前記の回路基板の製造方法において、前記未硬化層の表面に回路チップを配置する前に、選択的に活性エネルギー線を遮蔽するマスクを前記未硬化層の表面に貼合し、前記マスクを貼合した側から前記未硬化層に活性エネルギー線を照射することにより、未硬化部と硬化部とを選択的に形成し、その後、回路チップを前記未硬化部の表面に配置してもよい。
【００１４】
また、前記回路基板の製造方法において、前記未硬化層の表面に回路チップを配置する前に、選択的に開口部を設けた孔開き剥離シートを前記未硬化層の上に貼合し、活性エネルギー線を前記未硬化層に照射することにより、未硬化部と硬化部とを選択的に形成し、その後、回路チップを前記未硬化部の表面に配置してもよい。
【００１５】
また、本発明の回路基板の製造方法において、前記未硬化層の表面に回路チップを配置した後に、該未硬化層の回路チップが配置された側から該未硬化層に活性エネルギー線を照射することにより、未硬化部と硬化部とを選択的に形成し、その後、回路チップを前記未硬化層の表面に押圧して前記回路チップを前記未硬化層内に埋め込むようにしてもよい。
【００１６】
また、本発明の回路基板は、前記本発明の回路基板の製造方法のいずれかにより得られた回路基板である。
【発明の効果】
【００１７】
本発明によれば、回路チップがその表面に配置された後に回路チップを内部に押圧することによって容易に精度良く埋め込ませることのできる回路基板の製造方法と、回路基板を提供することができる。
【発明を実施するための最良の形態】
【００１８】
（活性エネルギー線硬化性樹脂）
本発明の回路基板の製造に使用する回路基板シートの材料は、回路チップが配置された箇所以外を、回路チップの配置前または配置後に選択的に硬化可能なもので、その表面に配置された回路チップが押圧されると回路チップを回路基板シート内部に埋め込み可能なものであれば、特に制限ないが、選択的に未硬化層が容易に設けられ、回路チップを容易かつ正確に配置し埋め込み可能な活性エネルギー線硬化性樹脂が好適に使用される。この活性エネルギー線硬化性樹脂は、紫外線、電子線等の活性エネルギー線を照射することにより、重合、硬化する樹脂である。
【００１９】
本発明で用いる前記活性エネルギー線硬化性樹脂としては、例えば、（１）アクリル系重合体と活性エネルギー線重合性オリゴマーおよび／または重合性モノマーと所望により光重合開始剤を含む樹脂、（２）側鎖に重合性不飽和基を有する活性エネルギー線硬化性官能基が導入されてなるアクリル系重合体と所望により光重合開始剤を含む樹脂などを挙げることができる。
【００２０】
前記（１）の樹脂において、アクリル系重合体としては、エステル部分のアルキル基の炭素数が１〜２０の（メタ）アクリル酸エステルと、所望により用いられる活性水素を持つ官能基を有する単量体および他の単量体との共重合体、すなわち（メタ）アクリル酸エステル共重合体を好ましくは挙げることができる。
【００２１】
ここで、エステル部分のアルキル基の炭素数が１〜２０の（メタ）アクリル酸エステルの例としては、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸シクロヘキシル、（メタ）アクリル酸２−エチルヘキシル、（メタ）アクリル酸イソオクチル、（メタ）アクリル酸パルミチル、（メタ）アクリル酸ステアリルなどが挙げられる。これらは１種を単独で用いても良いし、２種以上を組み合わせて用いても良い。
【００２２】
一方、所望により用いられる活性水素を持つ官能基を有する単量体の例としては、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチルなどの（メタ）アクリル酸ヒドロキシアルキルエステル；（メタ）アクリル酸モノメチルアミノエチル、（メタ）アクリル酸モノエチルアミノプロピルなどの（メタ）アクリル酸モノアルキルアミノアルキル；アクリル酸、メタクリル酸、クロトン酸、マレイン酸、イタコン酸、シトラコン酸などのエチレン性不飽和カルボン酸などが挙げられる。これらの単量体は１種を単独で用いても良いし、２種以上を組み合わせて用いても良い。
【００２３】
（メタ）アクリル酸エステル共重合体中、（メタ）アクリル酸エステルは５〜１００重量％、好ましくは５０〜９５重量％含有され、活性水素を持つ官能基を有する単量体は０〜９５重量％、好ましくは５〜５０重量％含有される。
【００２４】
また、所望により用いられる他の単量体の例としては、酢酸ビニル、プロピオン酸ビニルなどのビニルエステル類；エチレン、プロピレン、イソブチレンなどのオレフィン類；塩化ビニル、ビニリデンクロリドなどのハロゲン化オレフィン類；スチレン、α−メチルスチレンなどのスチレン系単量体；ブタジェン、イソプレン、クロロプレンなどのジエン系単量体；アクリロニトリル、メタクリロニトリルなどのニトリル系単量体；アクリルアミド、Ｎ−メチルアクリルアミド、Ｎ，Ｎ−ジメチルアクリルアミドなどのアクリルアミド類などが挙げられる。これらは１種を単独で用いても良いし、２種以上を組み合わせて用いても良い。（メタ）アクリル酸エステル共重合体中、これらの単量体は、０〜３０重量％含有することができる。
【００２５】
該樹脂において、アクリル系重合体として用いられる（メタ）アクリル酸エステル系共重合体は、その共重合形態については特に制限はなく、ランダム、ブロック、グラフト共重合体のいずれであっても良い。また、分子量は、重量平均分子量で３０万以上が好ましい。
【００２６】
なお、上記重量平均分子量は、ゲルパーミエーションクロマトグラフィー（ＧＰＣ）法により測定したポリスチレン換算の値である。
【００２７】
本発明においては、この（メタ）アクリル酸エステル系共重合体は１種を単独で用いても良いし、２種以上を組み合わせて用いても良い。
【００２８】
また、活性エネルギー線重合性オリゴマーとしては、例えば、ポリエステルアクリレート系、エポキシアクリレート系、ウレタンアクリレート系、ポリエーテルアクリレート系、ポリブタジェンアクリレート系、シリコーンアクリレート系などが挙げられる。
【００２９】
上記重合性オリゴマーの重量平均分子量は、ＧＰＣ法で測定した標準ポリスチレン換算の値で、好ましくは５００〜１００，０００、より好ましくは１，０００〜７０，０００、さらに好ましくは３，０００〜４０，０００の範囲で選定される。
【００３０】
この重合性オリゴマーは、１種を単独で用いても良いし、２種以上を組み合わせて用いても良い。
【００３１】
一方、活性エネルギー線重合性モノマーとしては、例えば、（メタ）アクリル酸シクロヘキシル、（メタ）アクリル酸２−エチルヘキシル、（メタ）アクリル酸モルホリン、（メタ）アクリル酸イソボニルなどの単官能性アクリル酸エステル類、ジ（メタ）アクリル酸１，４−ブタンジオールエステル、ジ（メタ）アクリル酸１，６−ヘキサンジオールエステル、ジ（メタ）アクリル酸ネオペンチルグリコールエステル、ジ（メタ）アクリル酸ポリエチレングリコールエステル、ジ（メタ）アクリル酸ネオペンチルグリコールアジペートエステル、ジ（メタ）アクリル酸ヒドロキシピバリン酸ネオペンチルグリコールエステル、ジ（メタ）アクリル酸ジシクロペンタニル、ジ（メタ）アクリル酸カプロラクトン変性ジジクロペンテニル、ジ（メタ）アクリル酸エチレンオキシド変性リン酸エステル、ジ（メタ）アクリル酸アリル化シクロヘキシル、ジ（メタ）アクリル酸イソシアヌレート、トリ（メタ）アクリル酸トリメチロールプロパンエステル、トリ（メタ）アクリル酸ジペンタエリスリトーツエステル、トリ（メタ）アクリル酸ペンタエリスリトールエステル、トリ（メタ）アクリル酸プロピレンオキシド変性トリメチロールプロパンエステル、イソシアヌル酸トリス（アクリロキシエチル）、ペンタ（メタ）アクリル酸プロピオン酸変性ジペンタエリスリトールエステル、ヘキサ（メタ）アクリル酸ジペンタエリスリトールエステル、ヘキサ（メタ）アクリル酸カプロラクトン変性ジペンタエリスリトールエステルなどが挙げられる。これらの重合性モノマーは１種を単独で用いても良いし、２種以上を組み合わせて用いても良い。
【００３２】
これらの重合性オリゴマーや重合性モノマーの使用量は、通常、（メタ）アクリル酸エステル共重合体の固形分１００重量部に対し、３〜５００重量部配合することができる。
【００３３】
また、活性エネルギー線として、通常、紫外線または電子線が照射されるが、紫外線を照射する際には、光重合開始剤を用いる。この光重合開始剤としては、例えば、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−１，２−ジフェニルエタン−１−オン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノ−プロパン−１−オン、４−（２−ヒドロキシエトキシ）フェニル−２（ヒドロキシ−２−プロプル）ケトン、ベンゾフェノン、ｐ−フェニルベンゾフェノン、４，４’−ジエチルアミノベンゾフェノン、ジクロロベンゾフェノン、２−メチルアントラキノン、２−エチルアントラキノン、２−ターシャリ−ブチルアントラキノン、２−アミノアントラキノン、２−メチルチオキサントン、２−エチルチオキサントン、２−クロロチオキサントン、２，４−ジメチルチオキサントン、２，４−ジエチルチオキサントン、ベンジルジメチルケタール、アセトフェノンジメチルケタール、アセトフェノンジメチルケタール、ｐ−ジメチルアミン安息香酸エステル、オリゴ（２−ヒドロキシ−２−メチル−１−［４−（１−プロペニル）フェニル］プロパノン）などが挙げられる。これらは、１種を単独で用いても良いし、２種以上を組み合わせて用いても良い。
【００３４】
かかる光重合開始剤の配合量は、上述の活性エネルギー線硬化性樹脂の固形分１００重量部に対し、通常０．１〜１０重量部である。
【００３５】
次に、前記（２）の樹脂において、側鎖に重合性不飽和基を有する活性エネルギー線硬化性官能基が導入されてなるアクリル系重合体としては、例えば、前述した（メタ）アクリル酸エステル系重合体の側鎖に、−ＣＯＯＨ、−ＮＣＯ、エポキシ基、−ＯＨ、−ＮＨ2などの活性点を導入し、この活性点と重合性不飽和基を有する化合物を反応させて、該アクリル系重合体の側鎖に重合性不飽和基を有するエネルギー線硬化性官能基を導入してなるものを挙げることができる。
【００３６】
アクリル系重合体に前記活性点を導入するには、該アクリル系重合体を製造する際に、−ＣＯＯＨ、−ＮＣＯ、エポキシ基、−ＯＨ、−ＮＨ2などの官能基と、重合性不飽和基とを有する単量体またはオリゴマーを反応系に共存させればよい。具体的には、前述の（１）の樹脂において説明したアクリル系重合体を製造する際に、−ＣＯＯＨ基を導入する場合には、（メタ）アクリル酸などを、−ＮＣＯ基を導入する場合には、２−（メタ）アクリロイルオキシエチルイソシアナートなどを、エポキシ基を導入する場合には、（メタ）アクリル酸グリシジルなどを、−ＯＨ基を導入する場合には、（メタ）アクリル酸２−ヒドロキシエチル、モノ（メタ）アクリル酸１，６−ヘキサンジオールエステルなどを、−ＮＨ2基を導入する場合には、Ｎ−メチル（メタ）アクリルアミドなどを用いればよい。
【００３７】
これらの活性点と反応させる重合性不飽和基を有する化合物としては、例えば、２−（メタ）アクリロイルオキシエチルイソシアナート、（メタ）アクリル酸グリシジル、モノ（メタ）アクリル酸ペンタエリスリトールエステル、モノ（メタ）アクリル酸ジペンタエリスリトールエステル、モノ（メタ）アクリル酸ジペンタエリスリトールエステル、モノ（メタ）アクリル酸トリメチロールプロパンエステルなどの中から、活性点の種類に応じて、適宜選択して用いることができる。
【００３８】
このようにして、アクリル系重合体の側鎖に、前記活性点を介して重合性不飽和基を有する活性エネルギー線硬化性官能基が導入されてなるアクリル系重合体、すなわち、（メタ）アクリル酸エステル共重合体が得られる。
【００３９】
この活性エネルギー線硬化性官能基が導入された（メタ）アクリル酸エステル共重合体は、重量平均分子量が１００，０００以上のものが好ましく、特に３００，０００以上のものが好ましい。なお、上記重量平均分子量は、ＧＰＣ法により測定したポリスチレン換算の値である。
【００４０】
また、所望により用いられる光重合開始剤としては、前述の（１）の樹脂の説明において例示した光重合開始剤を用いることができる。
【００４１】
前記の（１）および（２）の活性エネルギー線硬化性樹脂においては、本発明の効果が損なわれない範囲で、所望により、架橋剤、粘着付与剤、酸化防止剤、紫外線吸収剤、光安定剤、軟化剤、充填剤などを添加することができる。
【００４２】
前記架橋剤としては、例えば、ポリイソシアナート化合物、エポキシ樹脂、メラミン樹脂、尿素樹脂、ジアルデヒド類、メチロールポリマー、アジリジン系化合物、金属キレート化合物、金属アルコキシド、金属塩などが挙げられるが、ポリイソシアナート化合物が好ましく用いられる。この架橋剤は、上述の（メタ）アクリル酸エステル共重合体の固形分１００重量部に対して、０〜３０重量部配合することができる。
【００４３】
ここで、ポリイソシアナート化合物の例としては、トリレンジイソシアナート、ジフェニルメタンジイソシアナート、キシリレンジイソシアナートなどの芳香族ポリイソシアナート、ヘキサメチレンジイソシアナートなどの脂肪族ポリイソシアナート、イソホロンジイソシアナート、水素添加ジフェニルメタンジイソシアナートなどの脂環式ポリイソシアナートなど、およびそれらのビウレット体、イソシアヌレート体、さらにはエチレングリコール、ネオペンチルグリコール、トリメチロールプロパン、ヒマシ油などの低分子活性水素含有化合物との反応物であるアダクト体などを挙げることができる。これらの架橋剤は、１種を単独で用いても良く、２種以上を組み合わせて用いても良い。
【００４４】
なお、前記（１）および（２）の活性エネルギー線硬化性樹脂は、（１）のエネルギー線硬化性樹脂に対し、（２）の側鎖に重合性不飽和基の活性エネルギー線硬化性基を有する（メタ）アクリル酸エステル共重合体を加えることができる。同様に（２）の活性エネルギー線硬化性樹脂に対し、（１）のアクリル系重合体、または活性エネルギー線重合性オリゴマーや活性エネルギー線重合性モノマーを加えることができる。また、所望により溶剤も添加させることができる。用いられる溶剤としては、前記の（１）および（２）の活性エネルギー線硬化性樹脂に溶解性が良好であり、前記（１）、（２）の樹脂に対して不活性な公知の溶剤の中から適宜選択して用いることができる。このような溶剤としては、例えば、トルエン、キシレン、メタノール、エタノール、イソブタノール、ｎ−ブタノール、アセトン、メチルエチルケトン、テトラヒドロフラン、酢酸エチルなどが挙げられる。これらは１種を単独で用いても良く、２種以上を組み合わせても良い。
【００４５】
なお、活性エネルギー線のうち、汎用性、経済性から紫外線が好ましく使用できる。紫外線を発生するランプとしては、高圧水銀ランプ、メタルハイドライトランプ、キセノンランプ、無電極紫外線ランプなどがある。紫外線の照射量としては、適宜選択されるが、例えば、光量は１〜１５００ｍＪ／ｃｍ2、照度は１０〜５００ｍＷ／ｃｍ2程度である。
【００４６】
本発明に使用する回路基板シートは、前記活性エネルギー線硬化性樹脂を用いて、以下のように形成することができる。
【００４７】
（回路基板シートの形成）
前記活性エネルギー線硬化性樹脂の塗工液を調製し、この塗工液を、剥離基材の片面に剥離剤層が設けられた剥離シート（重剥離型剥離シート）の剥離処理面に、塗布し、溶剤を含む場合、加熱乾燥して、活性エネルギー線硬化性樹脂からなる未硬化層を形成したシートとする。前記塗布方法は、ナイフコーター、ロールコーター、バーコーター、ブレードコーター、グラビアコーターなどの方法で塗布し、室温〜１５０℃、好ましくは６０〜１３０℃、１〜１０分の条件で乾燥させる。また、剥離シートは公知のものが使用でき、ポリエチレンフィルムや、ポリプロピレンフィルム、ポリエチレンテレフタレートフィルム、ポリエチレンナフタレートフィルムなどの剥離基材にシリコーン樹脂、アルキッド樹脂、長鎖アルキル樹脂などの剥離剤を塗布して剥離剤層を設けたものなどが挙げられる。この剥離シートの厚さは、通常、２０〜１５０μｍ程度である。
【００４８】
同様にして、別に、剥離基材の片面に剥離剤層が設けられてなる剥離シート（軽剥離型剥離シート）の剥離処理面に、前記塗工液を塗布し、必要に応じて加熱乾燥して、活性エネルギー線硬化性樹脂からなる未硬化層を有するシートを製造する。ここで使用する剥離シートの剥離力は前記重剥離型剥離シートより小さく設定されたものが使用される。
【００４９】
前記重剥離型剥離シート上の未硬化層に、上記軽剥離型剥離シート上の未硬化層を積層し、軽剥離型剥離シートを剥離する。この積層工程を繰り返して、最終的に重剥離型剥離シートと軽剥離型剥離シートとにより挟まれた活性エネルギー線硬化性樹脂からなる所定厚さの未硬化層を有してなる回路基板シートを得る。前記未硬化層の厚さは、３０〜１０００μｍ、好ましくは５０〜５００μｍである。
【００５０】
前記活性エネルギー線硬化性樹脂からなる未硬化層は、活性エネルギー線が照射されるまで、未硬化状態にあり、未硬化状態の樹脂は、回路チップが埋め込み可能な軟性を有している。従って、任意の手段により、この未硬化層の上に所望数の回路チップを配置した後、これら回路チップを平面プレス機などを用いて未硬化層の表面に垂直に押圧すれば、回路チップを未硬化層内に埋め込むことができる。回路チップを埋め込んだ後、前記未硬化層全体に活性エネルギー線を照射すれば、未硬化層が硬化して、前記回路チップをしっかりと固定するとともに、回路基板として充分な物理的強度が実現される。
【００５１】
前記未硬化部と硬化部とを選択的に形成する時期は、回路チップを未硬化層上に配置する前でも良いし、後でも良い。
【００５２】
前記未硬化層に回路チップを配置する前に、回路チップが配置される箇所および周辺の深さ方向の領域を未硬化なままに残し、他の領域を硬化させるには、主に二通りの方法がある。一つは、活性エネルギー線を選択的に遮蔽するマスクを未硬化層の表面に貼合し、前記マスクを貼合した側から活性エネルギー線を照射し、照射した部分を硬化させ、マスクにより遮蔽された未照射部分を未硬化部として残す方法である。前記活性エネルギー線を遮蔽するマスクとしては、石英ガラスなどの基板の上にクロムなどの金属薄膜を遮蔽部として形成したものが挙げられる。もう一つの方法は、ラジカル重合により硬化が進行する活性エネルギー線硬化性樹脂は空気などの酸素含有雰囲気と接触すると、その硬化が阻害される現象を利用した方法である。すなわち、活性エネルギー線を透過する剥離シートに選択的に孔を開けた孔開き剥離シートを未硬化層の上に置き、活性エネルギー線を照射すると、活性エネルギー線は未硬化層の全面に隈無く照射されるが、シートに覆われて酸素と接触しない他の部分は硬化し、孔により酸素含有雰囲気と接触した部分は酸素により硬化が阻害されて未硬化のままになるので、この現象を利用して、未硬化部を選択的に形成する方法である。なお、未硬化層の孔開き剥離シートが貼合されていない側は、ガラス基板などを貼合して、酸素含有雰囲気に接触しないようにしておくのが好ましい。前記孔開き剥離シートとしては、前記した剥離シートを用いることができ、孔を開ける方法は、熱針やレーザーなど公知の方法で行うことができる。孔開き剥離シートの厚みは、通常２０〜１５０μｍ程度である。
【００５３】
更に前記未硬化層に回路チップを配置した後に、回路チップが配置された箇所および周辺の深さ方向の領域を未硬化なままに残し、他の領域を硬化させるには、回路チップをマスクとして用いて活性エネルギー線の照射を行う方法が挙げられる。すなわち、前記未硬化層の表面に回路チップを配置した後に、該未硬化層の回路チップが配置された側の上方から該未硬化層に活性エネルギー線を照射する。この照射により、前記回路チップをマスクとして、未硬化部と硬化部とが選択的に形成される。その後、回路チップを押圧して前記回路チップを前記未硬化層内に埋め込む。
【００５４】
以下に、前記各埋め込み方法を用いた回路基板の製造方法を図を参照して説明する。
【００５５】
（回路基板の製造方法（１））
図１に示すように、上述のように作製した回路基板シート１の軽剥離型剥離シート（不図示）を未硬化層２から剥がしてソーダライム、石英ガラス等のガラス基板３に貼合する。この時、活性エネルギー線を透過する重剥離型剥離シート４は剥がさずに置く。
【００５６】
図２に示すように、活性エネルギー線を遮蔽する箇所が所要数（図では１箇所）、所要のパターンに形成されたマスク５を、前記重剥離型剥離シート４の上に貼合し、マスクを貼合した側から活性エネルギー線を照射する。マスクとしては石英ガラス上に活性エネルギー線を遮蔽する箇所にクロムの薄膜を形成されたもの等を使用することができる。
【００５７】
前記活性エネルギー線の照射の結果、マスク５により活性エネルギー線の照射が遮蔽された箇所が未硬化部２ａとして残り、活性エネルギー線が照射された他の部分が硬化部２ｂとなる。その後、図３に示すように、他方の重剥離型剥離シート４を剥離して、未硬化部２ａおよび硬化部２ｂを露出させる。
【００５８】
次に、図４に示すように、任意の手段により所要数（図では１個）の回路チップ６を回路基板シートの未硬化部２ａの表面に配置する。
【００５９】
前記所要数（図では１個）の回路チップ６を所要箇所に配置された回路基板シート１をガラス基板３とともに、図５に示すように、平面プレス機１０に載置する。続いて、回路基板シート１の上に剥離シート１１とガラス基板１２を順次載せて、徐々に上下からプレスする。なお、剥離シート１１及びガラス基板１２は先に挙げられたものが使用できる。すると、回路チップ６が配置された未硬化部２ａは未硬化で軟質であるため、表面に配置されていた回路チップ６が回路基板シート１内に埋め込まれ、その表面が回路基板シート１の表面と一続きの平面を構成する。この時、回路基板シート１は、下方のガラス基板３と、上方のガラス基板１２および剥離シート１１により均一に加圧されるため、回路チップ６が埋め込まれても表面の平坦性が損なわれることがない。また、回路チップ６が埋め込まれる深さ方向は、硬化部２ｂによって囲まれて規制されているので、回路チップ６はシート面に水平方向に位置ずれを生じることなく埋め込まれる。
【００６０】
回路チップ６が埋め込まれた後、上方の剥離シート１１およびガラス基板１２と、下方のガラス基板３を付けたまま、平面プレス機１０から取り出す。その後、図６に示すように、下方のガラス基板３側から活性エネルギー線を回路基板シート１の全体に照射して回路基板シート１の未硬化部２ａを硬化させる。硬化後、上方のガラス基板１２と剥離シート１１を取り除くと、図７に示すように、回路基板シート１が所望の回路チップ６が埋め込まれた後に全体が硬化されて得られた回路基板１３を得る。
【００６１】
前記回路基板１３には、その後、真空蒸着やスパッタリング、フォトリソグラフィー技術などの周知の電極および配線形成方法により画素を制御するための配線が形成されて、ディスプレイ用回路基板が完成する。
【００６２】
図１〜７を参照して上述した回路基板の製造方法では、マスク５を使用して未硬化部２ａと硬化部２ｂを形成するが、その他に、本発明では、活性エネルギー線照射時に所要の局部を酸素に接触させることにより硬化阻害を起こして未硬化粘着部を選択的に形成することも可能である。以下、その方法を図８〜１０を参照して説明する。
【００６３】
（回路基板の製造方法（２））
図８に示すように、先に説明したように製造した回路基板シート１の軽剥離型剥離シート（不図示）を未硬化層２から剥がしてガラス基板３に貼合する。その後、他方の重剥離型剥離シート（不図示）を剥がし、替わりに孔開き剥離シート２０を貼合する。この孔開き剥離シート２０には、所要数（図では１つ）の孔２０ａを所要のパターンで形成してある。
【００６４】
次に、図９に示すように、活性エネルギー線を孔開き剥離シート２０を貼合した側から未硬化層２に向けて照射する。前述のように、孔開き剥離シート２０には、孔２０ａが開けられているため、その孔２０ａがある部分の未硬化層２は空気と接している。この状態で、空気などの酸素を含有する雰囲気下で、未硬化層２に活性エネルギー線を照射すると、活性エネルギー線は未硬化層２の全面に隈無く照射され、未硬化層２の全領域が光硬化するが、孔２０ａにより空気と接した部分は空気中の酸素により硬化が阻害されて未硬化なままとなり、未硬化部２ａが選択的に形成され、残りの部分が硬化部２ｂとなる。なお、図９では、活性エネルギー線を孔開き剥離シート２０を貼合した側から照射しているが、ガラス基板３側から照射してもよい。
【００６５】
前述のように、孔開き剥離シート２０を用いた空気などの酸素含有雰囲気下における照射の結果、未硬化部２ａと硬化部２ｂが選択的に形成された後、孔開き剥離シート２０を剥離して、図１０に示すように、未硬化部２ａおよび硬化部２ｂを露出させる。その後、前述の図４〜図７に示した工程に従って、回路基板１３を得る。
【００６６】
上述の回路基板の製造方法（１）（２）では、未硬化層２上に回路チップ６を配置する前に未硬化部２ａと硬化部２ｂを形成するが、その他に、本発明では、未硬化層２上に回路チップ６を配置した後に、未硬化部２ａと硬化部２ｂを選択的に形成することも可能である。以下、その方法を図１１〜１２を参照して説明する。
【００６７】
（回路基板の製造方法（３））
図１１に示すように、先に説明したように製造した回路基板シート１の軽剥離型剥離シート（不図示）を未硬化層２から剥がしてガラス基板３に貼合する。その後、重剥離型剥離シート（不図示）を剥がし、露出した未硬化層２の上に所要数（図では１つ）の回路チップ６を所要のパターンで配置する。
【００６８】
次に、図１２に示すように、回路チップが配置された側から、活性エネルギー線を未硬化層２に向けて照射する。その結果、回路チップ６がマスクの役目を果たし、回路チップ６の下部が未硬化部２ａとなり、残りの部分が硬化部２ｂとなる。その後、前述の図４〜図７に示した工程に従って、回路基板１３を得る。
【実施例】
【００６９】
以下、本発明の回路基板の製造方法の実施例を示す。なお、以下に示す実施例は、本発明を好適に説明するための例示に過ぎず、なんら本発明を限定するものではない。
【００７０】
以下に示す実施例１、２は、先に図１〜７を参照して説明した回路基板の製造方法（１）に準じて行った実施例である。同じく、実施例３は、図８〜１０を参照して説明した回路基板の製造方法（２）に準じて行った実施例であり、実施例４は、図１１、１２を参照して説明した回路基板の製造方法（３）に準じて行った実施例である。
【００７１】
（実施例１）
（回路基板シートの形成）
アクリル酸ブチル（関東化学社製）８０重量部とアクリル酸（関東化学社製）２０重量部とを酢酸エチル／メチルエチルケトン混合溶媒（重量比５０：５０）中で反応させて得たアクリル酸エステル共重合体（固形分濃度３５重量％）に、共重合体中のアクリル酸１００当量に対し３０当量となるように、２−メタクリロイルオキシエチルイソシアナート（国産化学社製）を添加し、窒素雰囲気下、４０℃で４８時間反応させて、側鎖に活性エネルギー線硬化性基を有する重量平均分子量が８５万の活性エネルギー線硬化性官能基が導入されてなるアクリル系共重合体を得た。
【００７２】
得られた活性エネルギー線硬化性官能基が導入されてなるアクリル系共重合体溶液の固形分１００重量部に対して、光重合開始剤である２，２−ジメトキシ−１，２−ジフェニルエタン−１−オン（チバ・スペシャリティ・ケミカルズ社製、商品名「イルガキュア６５１」）３．０重量部と、活性エネルギー線重合性の多官能モノマーおよびオリゴマーからなる組成物（大日精化工業社製、商品名「１４−２９Ｂ（ＮＰＩ）」）１００重量部（固形分８０重量部）と、ポリイソシアナート化合物からなる架橋剤（東洋インキ製造社製、商品名「オリバインＢＨＳ−８５１５」）１．２重量部（固形分０．４５部）とを溶解させ、最後にメチルエチルケトンを加えて、固形分濃度を４０重量％に調整し、均一な溶液となるまで撹拌して、塗工液とした。
【００７３】
調製した前記塗工液を、ナイフコーターによって、厚さ３８μｍのポリエチレンテレフタレートフィルムの片面にシリコーン系剥離剤層が設けられた重剥離型剥離シート「リンテック社製、商品名「ＳＰ−ＰＥＴ３８１１」の剥離処理面に、塗布し、９０℃で９０秒間加熱乾燥させ、厚さ５０μｍの活性エネルギー線硬化性樹脂からなる未硬化層を形成した。
【００７４】
同様にして、別に、厚さ３８μｍのポリエチレンテレフタレートフィルムの片面にシリコーン系剥離剤層が設けられてなる軽剥離型剥離シート「リンテック社製、商品名「ＳＰ−ＰＥＴ３８０１」）の剥離処理面に、前記塗工液を塗布し、９０℃で９０秒間加熱乾燥させ、厚さ５０μｍの活性エネルギー線硬化性樹脂からなる未硬化層を形成した。
【００７５】
前記重剥離型剥離シート上の未硬化層に、上記軽剥離型剥離シート上の未硬化層を積層し、軽剥離型剥離シートを剥離した。この積層工程を繰り返して、最終的に重剥離型剥離シートと軽剥離型剥離シートとにより挟まれた活性エネルギー線硬化性樹脂からなる厚さ４００μｍの未硬化層を有してなる回路基板シートを得た。
【００７６】
（未硬化部と硬化部の選択的形成）
前記未硬化層を有する前記回路基板シートの軽剥離型剥離シートを剥がし、５ｃｍ×５ｃｍのソーダライムガラス基板に貼合した。この状態で、他方の重剥離型剥離シート上にマスクを貼合し、該マスクを介して回路基板シートに照度４００ｍＷ／ｃｍ2、光量３１５ｍＪ／ｃｍ2の条件で無電極ランプ（フュージョン社製、Ｈバルブ）を光源とする紫外線を照射した。マスクは、石英ガラス上に紫外線を遮断するためにクロムの薄膜が形成されたもの（遮断箇所のサイズ：縦５２０μｍ×横５２０μｍ、間隔１７４０μｍ）を使用した。前記紫外線をマスク上方側から照射することにより、未硬化層にサイズ縦５２０μｍ×横５２０μｍの未硬化部が４箇所形成され、他の部分は硬化部となった。
【００７７】
（回路基板シートへの回路チップの埋め込み）
前記回路基板シートの重剥離型剥離シートを剥がし、前記４箇所の未硬化部の表面に４個の回路チップ（縦５００μｍ×横５００μｍ×厚さ２００μｍ）を配置した。
【００７８】
（回路チップの埋め込み、および回路基板シートの硬化）
ガラス基板上の回路チップが配置された回路基板シートの上方に、剥離シート（リンテック社製、商品名「ＳＰ−ＰＥＴ３８０１」）を介して、別に用意した５ｃｍ×５ｃｍのガラス基板としてのソーダライムガラス板を押し当て、平面プレス機を用いて０．３ＭＰａの圧力で５分間プレスした。常圧に戻した後、平面プレス機から剥離シート、上方のソーダライムガラス板と下方のガラス基板を付けたままの回路基板シートを取り外し、照度４００ｍＷ／ｃｍ2、光量３１５ｍＪ／ｃｍ2の条件で回路基板シートに無電極ランプ（フュージョン社製、Ｈバルブ）を光源とする紫外線を下方の回路チップを有しない面のガラス基板側から照射して未硬化部を硬化させた。その後、回路基板上方のソーダライムガラス板と剥離シートを取り除くと、下方のソーダライムガラス基板上に４個の回路チップが所望の配置で埋め込まれている回路基板を得た。
【００７９】
（実施例２）
実施例１において、回路基板シートへ紫外線を遮蔽するマスクとして、サイズが縦８００μｍ×横８００μｍ（間隔１７４０μｍ）の遮蔽箇所が形成されたマスクを用いた以外は、実施例１と同様な方法で、回路チップの回路基板シートへの埋め込み、および回路基板シートの硬化を行って、回路基板を得た。
【００８０】
（実施例３）
実施例１において、回路基板シートの未硬化部と硬化部とを選択形成する工程を以下の通りに変更した以外は、実施例１と同様にして、回路基板を得た。
【００８１】
（未硬化部と硬化部の選択的形成）
前記未硬化層を有する前記回路基板シートの軽剥離型剥離シートを剥がし、５ｃｍ×５ｃｍのソーダライムガラス基板に貼合した。
【００８２】
次に、厚さ３８μｍのポリエチレンテレフタレートフィルムの片面にシリコーン系剥離層が設けられた剥離シート（リンテック株式会社製、商品名「ＳＰ−ＰＥＴ３８０１」）を用意し、この剥離シートに、炭酸ガスレーザーを照射して、回路チップを配置する４箇所に対応する領域に５２０μｍ×５２０μｍ（間隔１７４０μｍ）の正方形の孔を開けた（孔開き剥離シート）。
【００８３】
前記のようにして得られた孔開き剥離シートを、前記回路基板シートの重剥離型剥離シートを剥がして露出した未硬化層の表面に貼合させた。この状態の回路基板シートを空気雰囲気（酸素ガス含有雰囲気）下で、孔開き剥離シート側から回路基板シートの未硬化層に照度４００ｍＷ／ｃｍ2、光量１００ｍＪ／ｃｍ2の条件でフュージョン社製無電極ランプ（Ｈバルブ）を光源とする紫外線を照射した。その結果、未硬化層にサイズ縦５２０μｍ×横５２０μｍの未硬化部が４箇所形成され、他の部分は硬化部となった。その後、実施例１と同様な方法で、回路チップの回路基板シートへの埋め込み、および回路基板シートの硬化を行って、回路基板を得た。
【００８４】
（実施例４）
実施例１において、回路チップを埋め込む前までの工程を以下の通りに変更した以外は、実施例１と同様にして、回路基板を得た。
【００８５】
（未硬化部と硬化部の選択的形成）
前記未硬化層を有する前記回路基板シートの軽剥離型剥離シートを剥がし、露出した未硬化層を５ｃｍ×５ｃｍのソーダライムガラス基板に貼合し、他方の表面の重剥離型剥離シートを剥がして未硬化層を露出させた。
【００８６】
次に、前記未硬化層の上に４つの回路チップを所定のパターンにて配置した。この状態の回路基板シートの回路チップが配置された側の真上から照度４００ｍＷ／ｃｍ2、光量６００ｍＪ／ｃｍ2の条件でフュージョン社製無電極ランプ（Ｈバルブ）を光源とする紫外線を回路基板シートの未硬化層に照射した。その結果、回路チップの下部の未硬化層に回路チップサイズ（サイズ縦５００μｍ×横５００μｍ）とほぼ同寸法の未硬化部が形成され、他の部分は硬化部となった。その後、実施例１と同様な方法で、回路チップの回路基板シートへの埋め込み、および回路基板シートの硬化を行って、回路基板を得た。
【００８７】
（参考例１）
実施例１において、回路チップを配置する前に、回路基板シートに紫外線照射を行わずに全面を未硬化粘着領域としたままにした以外は、実施例１と同様な方法により回路基板を得た。
【００８８】
（参考例２）
実施例１において、使用するマスクの遮蔽部のサイズを縦１３００μｍ×横１３００μｍ（間隔１７４０μｍ）としたこと以外は実施例１と同様にして、回路基板を得た。
【００８９】
（評価）
前記各実施例における未硬化部の表面サイズと、回路チップの埋め込み開始位置と埋め込み完了位置との水平方向のずれ幅（μｍ）とを測定した。評価試験は１０回実施し（ｎ＝１０）、その平均値を出した。その結果を、表１に示した。
【００９０】
【表１】
2008177370.tif 000003
【００９１】
表１から明らかなように、本発明の回路基板の製造方法を用いれば、回路チップを回路基板シートに容易にかつ位置ずれが僅かで正確に埋め込み固定することができる。また、本発明の回路基板の製造方法を用いて、回路チップを正確に埋め込んだ回路基板を簡易に製造することができる。
【産業上の利用可能性】
【００９２】
以上説明したように、本発明によれば、回路チップがその表面に配置された後に回路チップを内部に押圧することによって容易に精度良く埋め込ませることのできる回路基板の製造方法と、回路基板を提供することができる。
【図面の簡単な説明】
【００９３】
【図１】活性エネルギー線硬化性樹脂から構成した回路基板シートの側面断面図である。
【図２】回路基板シートにマスクを介して活性エネルギー線を照射して未硬化部を選択的に形成している状態の側断面図である。
【図３】未硬化部と硬化部とを露出した状態の回路基板シートの側面断面図である。
【図４】回路チップを回路基板シートに配置した状態を示す側面断面図である。
【図５】回路基板シート表面に配置された回路チップを平面プレス機により回路基板シート内に埋め込んだ状態を示す側面断面図である。
【図６】回路チップを埋め込んだ回路基板シートに活性エネルギー線を照射して硬化させている状態を示す側面断面図である。
【図７】回路チップの埋め込みと回路基板シートの硬化とが完了して得られた回路基板の側面断面図である。
【図８】活性エネルギー線硬化性樹脂から構成した回路基板シートの露出面に孔開き剥離シートを密着した状態の側面断面図である。
【図９】回路基板シートに孔開き剥離シートを介して活性エネルギー線を酸素含有雰囲気下で照射して未硬化部と硬化部を選択的に形成している状態を示す側面断面図である。
【図１０】未硬化部と硬化部とを露出した状態の回路基板シートの側面断面図である。
【図１１】回路基板シートの未硬化層上に回路チップを配置した状態を示す側面断面図である。
【図１２】回路基板シートの未硬化層上の回路チップをマスクとして活性エネルギー線を照射して未硬化部と硬化部を選択的に形成している状態を示す側面断面図である。
【符号の説明】
【００９４】
１  回路基板シート
２  未硬化層
２ａ  未硬化部
２ｂ  硬化部
３  ガラス基板
４  重剥離型剥離シート
５  マスク
６  回路チップ
１０  平面プレス機
１１  剥離シート
１２  ガラス基板
１３  回路基板
２０  孔開き剥離シート
２０ａ  孔
【図１】
2008177370.tif 000004
【図２】
2008177370.tif 000005
【図３】
2008177370.tif 000006
【図４】
2008177370.tif 000007
【図５】
2008177370.tif 000008
【図６】
2008177370.tif 000009
【図７】
2008177370.tif 000010
【図８】
2008177370.tif 000011
【図９】
2008177370.tif 000012
【図１０】
2008177370.tif 000013
【図１１】
2008177370.tif 000014
【図１２】
2008177370.tif 000015